АДСОРБИРУЮЩИЕ МАТЕРИАЛЫ И СПОСОБЫ АДСОРБЦИИ ДИОКСИДА УГЛЕРОДА

2
1. Способ адсорбции со сдвигом давления для отделения СО от исходной смеси газов, при этом, способ включает стадии, на которых
2
а) исходную смесь газов, содержащую СО, подвергают обработке на стадии адсорбции посредством введения исходной смеси газов с конца для впуска сырья слоя адсорбента, при этом, слой адсорбента включает
конец для впуска сырья и конец для выпуска продукта; и
2
адсорбирующий материал, выполненный с возможностью избирательной адсорбции СО, при этом, адсорбирующий материал включает один или более материалов из следующих:
(i) цеолит с отношением Si/Al более около 100 и каркасной структурой, выбранной из группы, состоящей из AFT, AFX, DAC, EMT, EUO, IMF, ITH, ITT, KFI, LAU, MFS, MRE, MTT, MWW, NES, PAU, RRO, SFF, STF, STI, SZR, TER, TON, TSC, TUN, VFI и их сочетаний; или
(ii) цеолит с каркасной структурой, выбранной из группы, состоящей из CAS, EMT, FAU, HEU, IRR, IRY, ITT, LTA, RWY, TSC и VFI и их сочетаний, имеющий
(а) отношение Si/Al от около 5 до около 85 и
(b) концентрацию катиона калия от около 5% до около 100%;
2
2
при этом, слой адсорбента функционирует при первом давлении и первой температуре, и при этом, по меньшей мере, часть СО из исходной смеси газов адсорбируют слоем адсорбента, и при этом, газообразный продукт, обедненный СО, отводят с конца для выпуска продукта слоя адсорбента;
2
b) прекращают введение исходной смеси газов в слой адсорбента до начала проскока СО с конца для выпуска продукта слоя адсорбента;
2
с) снижают давление в слое адсорбента до второго давления с обеспечением десорбции, по меньшей мере, части СО из слоя адсорбента; и
2
d) выводят, по меньшей мере, часть СО из слоя адсорбента.
2
2. Способ по п. 1, в котором первая температура составляет от около -20°С до около 80°С, и первое давление таково, что парциальное давление СО составляет от около 3 бар до около 25 бар.
2
3. Способ по п. 2, в котором первая температура составляет от около 0°С до около 50°С, и первое давление таково, что парциальное давление СО составляет от около 3 бар до около 10 бар.
2
4. Способ по п. 2, в котором первая температура составляет от около 0°С до около 50°С, и первое давление таково, что парциальное давление СО составляет от около 15 бар до около 25 бар.
2
5. Способ по п. 1, в котором второе давление таково, что парциальное давление СО составляет от около 0,5 бар до около 2 бар.
6. Способ по п. 1, в котором исходная смесь газов представляет собой поток природного газа.
3
3
7. Способ по п. 1, в котором адсорбирующий материал имеет рабочую емкость от около 2,0 ммоль/см до около 15,0 ммоль/см.
8. Способ по п. 1, в котором в слое адсорбента имеются открытые каналы потока, проходящие по всей его длине, по которым пропускают исходную смесь газов.
9. Способ по п. 8, в котором слой адсорбента представляет собой параллельный канальный контактор.
10. Способ по п. 1, в котором адсорбирующий материал представляет собой цеолит с отношением Si/Al более около 100 и каркасной структурой, выбранной из группы, состоящей из AFT, AFX, DAC, EMT, EUO, IMF, ITH, ITT, KFI, LAU, MFS, MRE, MTT, MWW, NES, PAU, RRO, SFF, STF, STI, SZR, TER, TON, TSC, TUN, VFI и их сочетаний.
11. Способ по п. 1, в котором адсорбирующий материал представляет собой цеолит с каркасной структурой, выбранной из группы, состоящей из CAS, EMT, FAU, HEU, IRR, IRY, ITT, LTA, RWY, TSC, VFI и их сочетаний, характеризующийся
(а) отношением Si/Al от около 5 до около 70 и
(b) концентрацией катиона калия от около 10% до около 100%.
12. Способ по п. 1, в котором адсорбирующий материал включает один или более материалов из следующих:
(i) цеолит с отношением Si/Al более около 100 и каркасной структурой, выбранной из группы, состоящей из AFT, AFX, KFI, PAU, TSC и их сочетаний; или
(ii) цеолит с каркасной структурой, выбранной из группы, состоящей из LTA, TSC и их сочетаний, характеризующийся
(а) отношением Si/Al от около 40 до около 60 и
(b) концентрацией катиона калия от около 50% до около 90%.
2
13. Способ адсорбции со сдвигом давления для отделения СО от исходной смеси газов, при этом, способ включает стадии, на которых
2
а) исходную смесь газов, содержащую СО, подвергают обработке на стадии адсорбции посредством введения исходной смеси газов с конца для впуска сырья слоя адсорбента, при этом, слой адсорбента включает
конец для впуска сырья и конец для выпуска продукта; и
2
адсорбирующий материал, выполненный с возможностью избирательной адсорбции СО, при этом, адсорбирующий материал включает цеолит с отношением Si/Al от около 5 до около 45 и каркасной структурой, выбранной из группы, состоящей из CHA, FAU, FER, LTA, MFI, RHO, UFI и их сочетаний;
2
2
при этом, слой адсорбента функционирует при первом давлении и первой температуре, при этом, по меньшей мере, часть СО из исходной смеси газов адсорбируют слоем адсорбента, и при этом, газообразный продукт, обедненный СО, отводят с конца для выпуска продукта слоя адсорбента;
2
b) прекращают введение исходной смеси газов в слой адсорбента до начала проскока СО с конца для выпуска продукта слоя адсорбента;
2
с) снижают давление в слое адсорбента до второго давления с обеспечением десорбции, по меньшей мере, части СО из слоя адсорбента; и
2
d) выводят, по меньшей мере, часть СО из слоя адсорбента.
2
14. Способ адсорбции со сдвигом давления и температуры для отделения СО от исходной смеси газов, при этом, способ включает стадии, на которых
2
а) исходную смесь газов, содержащую СО, подвергают обработке на стадии адсорбции посредством введения исходной смеси газов с конца для впуска сырья слоя адсорбента, при этом, слой адсорбента включает
конец для впуска сырья и конец для выпуска продукта; и
2
адсорбирующий материал, выполненный с возможностью избирательной адсорбции СО, при этом, адсорбирующий материал включает один или более материалов из следующих:
(i) цеолит с отношением Si/Al более около 100 и каркасной структурой, выбранной из группы, состоящей из AFT, AFX, CAS, DAC, HEU, IMF, ITH, KFI, LAU, MFS, MTT, PAU, RRO, SFF, STF, SXR, TER, TON, TUN и их сочетаний; или
цеолит с каркасной структурой, выбранной из группы, состоящей из AFT, AFX, CHA, EMT, EUO, FAU, IRR, IRY, ITT, KFI, LTA, MRE, MWW, NES, PAU, RHO, RWY, SFF, STI, TSC, UFI, VFI и их сочетаний, имеющий:
(а) отношение Si/Al от около 3 до около 100 и
(b) концентрацию катиона калия от около 1% до около 100%;
2
2
при этом, слой адсорбента функционирует при первом давлении и первой температуре, при этом, по меньшей мере, часть СО из исходной смеси газов адсорбируют слоем адсорбента, и при этом, газообразный продукт, обедненный СО, отводят с конца для выпуска продукта слоя адсорбента;
2
b) прекращают введение исходной смеси газов в слой адсорбента до начала проскока СО с конца для выпуска продукта слоя адсорбента;
2
2
с) нагревают слой адсорбента до второй температуры, которая выше первой температуры с обеспечением десорбции, по меньшей мере, части СО из слоя адсорбента, и выводят, по меньшей мере, первую часть СО; и
2
d) снижают давление в слое адсорбента до второго давления, которое меньшей первого давления, и выводят вторую часть СО.
2
15. Способ по п. 14, в котором первая температура составляет от около -20°С до около 80°С, и первое давление таково, что парциальное давление СО составляет от около 3 бар до около 25 бар.
2
16. Способ по п. 15, в котором первая температура составляет от около 0°С до около 50°С, и первое давление таково, что парциальное давление СО составляет от около 3 бар до около 10 бар.
2
17. Способ по п. 14, в котором первая температура составляет от около 0°С до около 50°С, и первое давление таково, что парциальное давление СО составляет от около 15 бар до около 25 бар.
2
18. Способ по п. 14, в котором вторая температура составляет от около 50°С до около 150°С, и второе давление таково, что парциальное давление СО составляет от около 0,5 бар до около 2 бар.
19. Способ по п. 14, в котором исходная смесь газов представляет собой поток природного газа.
3
3
20. Способ по п. 14, в котором адсорбирующий материал имеет рабочую емкость от около 3,0 ммоль/см до около 14,0 ммоль/см.
21. Способ по п. 14, в котором в слое адсорбента имеются открытые каналы потока, проходящие по всей его длине, по которым пропускают исходную смесь газов.
22. Способ по п. 21, в котором слой адсорбента представляет собой параллельный канальный контактор.
23. Способ по п. 14, в котором адсорбирующий материал представляет собой цеолит с отношением Si/Al более около 100 и каркасной структурой, выбранной из группы, состоящей из AFT, AFX, CAS, DAC, HEU, IMF, ITH, KFI, LAU, MFS, MTT, PAU, RRO, SFF, STF, SXR, TER, TON, TUN и их сочетаний.
24. Способ по п. 14, в котором адсорбирующий материал представляет собой цеолит с каркасной структурой, выбранной из группы, состоящей из AFT, AFX, CHA, EMT, EUO, FAU, IRR, IRY, ITT, KFI, LTA, MRE, MWW, NES, PAU, RHO, RWY, SFF, STI, TSC, UFI, VFI и их сочетаний, характеризующийся
(а) отношением Si/Al от около 3 до около 75 и
(b) концентрацией катиона калия от около 1% до около 100%.
25. Способ по п. 14, в котором адсорбирующий материал включает один или более материалов из следующих:
(i) цеолит с отношением Si/Al более около 100 и каркасной структурой, выбранной из группы, состоящей из AFT, AFX, KFI, PAU, TSC и их сочетаний; или
(ii) цеолит с каркасной структурой, выбранной из группы, состоящей из AFT, AFX, CHA, KFI, LTA, PAU, RHO, TSC, UFI и их сочетаний, характеризующийся
(а) отношением Si/Al от около 5 до около 60 и
(b) концентрацией катиона калия от около 1% до около 100%.
2
26. Способ адсорбции со сдвигом разрежения для отделения СО от исходной смеси газов, при этом, способ включает стадии, на которых
2
а) исходную смесь газов, содержащую СО, подвергают обработке на стадии адсорбции посредством введения исходной смеси газов с конца для впуска сырья слоя адсорбента, при этом, слой адсорбента включает
конец для впуска сырья и конец для выпуска продукта; и
2
адсорбирующий материал, выполненный с возможностью избирательной адсорбции СО, при этом, адсорбирующий материал включает один или более материалов из следующих:
(i) цеолит с отношением Si/Al более около 100 и каркасной структурой, выбранной из группы, состоящей из CAS, DAC, HEU, LAU, MTT, RRO, TON и их сочетаний; или
(ii) цеолит с каркасной структурой, выбранной из группы, состоящей из AFT, AFX, EMT, EUO, IMF, IRR, IRY, ITH, ITT, KFI, MFS, MRE, MWW, NES, PAU, RWY, SFF, STF, STI, SZR, TER, TSC, TUN, VFI и их сочетаний, имеющий
(а) отношение Si/Al от около 1 до около 100 и
(b) концентрацию катиона калия от около 0% до около 100%;
2
2
при этом, слой адсорбента функционирует при первом давлении и первой температуре, при этом, по меньшей мере, часть СО из исходной смеси газов адсорбируют слоем адсорбента, и при этом, газообразный продукт, обедненный СО, отводят с конца для выпуска продукта слоя адсорбента;
2
b) прекращают введение исходной смеси газов в слой адсорбента до начала проскока СО с конца для выпуска продукта слоя адсорбента;
2
2
с) пропускают продувочный газ, по существу, свободный от СО, через слой адсорбента с обеспечением снижения давления в слое адсорбента до второго давления и десорбции, по меньшей мере, части СО из слоя адсорбента; и
2
d) выводят, по меньшей мере, часть СО из слоя адсорбента.
2
27. Способ по п. 26, в котором первая температура составляет от около -20°С до около 80°С, и первое давление таково, что парциальное давление СО составляет от около 0,5 бар до около 3 бар.
2
28. Способ по п. 26, в котором второе давление таково, что парциальное давление СО составляет от около 0,05 бар до около 0,5 бар.
29. Способ по п. 26, в котором исходная смесь газов представляет собой поток природного газа.
3
3
30. Способ по п. 26, в котором адсорбирующий материал имеет рабочую емкость от около 3,0 ммоль/см до около 10,0 ммоль/см.
31. Способ по п. 26, в котором в слое адсорбента имеются открытые каналы потока, проходящие по всей его длине, по которым пропускают исходную смесь газов.
32. Способ по п. 31, в котором слой адсорбента представляет собой параллельный канальный контактор.
33. Способ по п. 32, в котором адсорбирующий материал представляет собой цеолит с отношением Si/Al более около 100 и каркасной структурой, выбранной из группы, состоящей из CAS, DAC, HEU, LAU, MTT, RRO, TON и их сочетаний.
34. Способ по п. 26, в котором адсорбирующий материал представляет собой цеолит с каркасной структурой, выбранной из группы, состоящей из AFT, AFX, EMT, EUO, IMF, IRR, IRY, ITH, ITT, KFI, MFS, MRE, MWW, NES, PAU, RWY, SFF, STF, STI, SZR, TER, TSC, TUN, VFI и их сочетаний, характеризующийся
(а) отношением Si/Al от около 1 до около 75 и
(b) концентрацией катиона калия от около 0% до около 100%.
35. Способ по п. 26, в котором адсорбирующий материал включает цеолит с каркасной структурой, выбранной из группы, состоящей из AFX, AFT, KFI, PAU, TSC и их сочетаний, характеризующийся
(а) отношением Si/Al от около 3 до около 60 и
(b) концентрацией катиона калия от около 0% до около 100%.
2
36. Способ адсорбции со сдвигом разрежения для отделения СО от исходной смеси газов, при этом, способ включает стадии, на которых
2
а) исходную смесь газов, содержащую СО, подвергают обработке на стадии адсорбции посредством введения исходной смеси газов с конца для впуска сырья слоя адсорбента, при этом, слой адсорбента включает
конец для впуска сырья и конец для выпуска продукта; и
2
адсорбирующий материал, выполненный с возможностью избирательной адсорбции СО, при этом, адсорбирующий материал включает цеолит с каркасной структурой, выбранной из группы, состоящей из CHA, FAU, FER, LTA, MFI, RHO, UFI и их сочетаний, имеющий
(а) отношение Si/Al от около 3 до около 30 и
(b) концентрацию катиона калия от около 40% до около 100%;
2
2
при этом, слой адсорбента функционирует при первом давлении и первой температуре, при этом, по меньшей мере, часть СО из исходной смеси газов адсорбируют слоем адсорбента, и при этом, газообразный продукт, обедненный СО, отводят с конца для выпуска продукта слоя адсорбента;
2
b) прекращают введение исходной смеси газов в слой адсорбента до начала проскока СО с конца для выпуска продукта слоя адсорбента;
2
2
с) пропускают продувочный газ, по существу, свободный от СО, через слой адсорбента с обеспечением снижения давления в слое адсорбента до второго давления и десорбции, по меньшей мере, части СО из слоя адсорбента; и
2
d) выводят, по меньшей мере, часть СО из слоя адсорбента.
2
37. Способ адсорбции со сдвигом температуры и разрежения для отделения СО от исходной смеси газов, при этом, способ включает стадии, на которых
2
а) исходную смесь газов, содержащую СО, подвергают обработке на стадии адсорбции посредством введения исходной смеси газов с конца для впуска сырья слоя адсорбента, при этом, слой адсорбента включает
конец для впуска сырья и конец для выпуска продукта; и
2
адсорбирующий материал, выполненный с возможностью избирательной адсорбции СО, при этом, адсорбирующий материал включает один или более материалов из следующих:
(i) цеолит с отношением Si/Al более около 100 с каркасной структурой CAS; или
(ii) цеолит с каркасной структурой, выбранной из группы, состоящей из AFT, AFX, CAS, DAC, EMT, EUO, HEU, IMF, IRR, IRY, ITH, ITT, KFI, LAU, MFS, MRE, MTT, MWW, NES, PAU, RRO, RWY, SFF, STF, STI, SZR, TER, TON, TSC, TUN, VFI и их сочетаний, имеющий:
(а) отношение Si/Al от около 1 до около 100 и
(b) концентрацию катиона калия от около 0% до около 100%;
2
2
при этом, слой адсорбента функционирует при первом давлении и первой температуре, при этом, по меньшей мере, часть СО из исходной смеси газов адсорбируют слоем адсорбента, и при этом, газообразный продукт, обедненный СО, отводят с конца для выпуска продукта слоя адсорбента;
2
b) прекращают введение исходной смеси газов в слой адсорбента до начала проскока СО с конца для выпуска продукта слоя адсорбента;
2
2
2
с) одновременно нагревают слой адсорбента до второй температуры, которая выше первой температуры, и пропускают продувочный газ, по существу, свободный от СО, через слой адсорбента с обеспечением снижения давления в слое адсорбента до второго давления и десорбции, по меньшей мере, части СО из слоя адсорбента, и выводят, по меньшей мере, часть СО.
2
38. Способ по п. 37, в котором первая температура составляет от около -20°С до около 80°С, и первое давление таково, что парциальное давление СО составляет от около 0,5 бар до около 7 бар.
39. Способ по п. 38, в котором первая температура составляет от около 0°С до около 50°С.
2
40. Способ по п. 37, в котором вторая температура составляет от около 50°С до около 250°С, и второе давление таково, что парциальное давление СО составляет от около 0,05 бар до около 0,5 бар.
2
41. Способ по п. 37, в котором вторая температура составляет от около 75°С до около 125°С, и второе давление таково, что парциальное давление СО составляет от около 0,08 бар до около 0,3 бар.
2
42. Способ по п. 37, в котором вторая температура составляет от около 175°С до около 225°С, и второе давление таково, что парциальное давление СО составляет от около 0,09 бар до около 0,4 бар.
43. Способ по п. 37, в котором исходная смесь газов представляет собой поток природного газа.
3
3
44. Способ по п. 37, в котором адсорбирующий материал имеет рабочую емкость от около 3,0 ммоль/см до около 14,0 ммоль/см.
45. Способ по п. 37, в котором в слое адсорбента имеются открытые каналы потока, проходящие по всей его длине, по которым пропускают исходную смесь газов.
46. Способ по п. 37, в котором слой адсорбента представляет собой параллельный канальный контактор.
47. Способ по п. 37, в котором адсорбирующий материал представляет собой цеолит с каркасной структурой, выбранной из группы, состоящей из AFT, AFX, CAS, DAC, EMT, EUO, HEU, IMF, IRR, IRY, ITH, ITT, KFI, LAU, MFS, MRE, MTT, MWW, NES, PAU, RRO, RWY, SFF, STF, STI, SZR, TER, TON, TSC, TUN, VFI и их сочетаний, характеризующийся
(а) отношением Si/Al от около 1 до около 75 и
(b) концентрацией катиона калия от около 0% до около 90%.
48. Способ по п. 37, в котором адсорбирующий материал включает цеолит с каркасной структурой, выбранной из группы, состоящей из AFT, AFX, KFI, PAU, TSC и их сочетаний, характеризующийся
(а) отношением Si/Al от около 1 до около 20 и
(b) концентрацией катиона калия от около 0% до около 40%.
2
49. Способ адсорбции со сдвигом температуры и разрежения для отделения СО от исходной смеси газов, при этом, способ включает стадии, на которых
2
а) исходную смесь газов, содержащую СО, подвергают обработке на стадии адсорбции посредством введения исходной смеси газов с конца для впуска сырья слоя адсорбента, при этом, слой адсорбента включает
конец для впуска сырья и конец для выпуска продукта; и
2
адсорбирующий материал, выполненный с возможностью избирательной адсорбции СО, при этом, адсорбирующий материал включает один или более материалов из следующих:
(i) цеолит с каркасной структурой, выбранной из группы, состоящей из CHA, FAU, FER, MFI, RHO, UFI и их сочетаний, имеющий:
(а) отношение Si/Al от около 1 до около 20 и
(b) концентрацию катиона калия от около 0% до около 40%; или
(ii) цеолит с каркасной структурой LTA, имеющий
(а) отношение Si/Al от около 1 до около 20 и
(b) концентрацию катиона калия от около 5% до около 40%;
2
2
при этом, слой адсорбента функционирует при первом давлении и первой температуре, при этом, по меньшей мере, часть СО из исходной смеси газов адсорбируют слоем адсорбента, и при этом, газообразный продукт, обедненный СО, отводят с конца для выпуска продукта слоя адсорбента;
2
b) прекращают введение исходной смеси газов в слой адсорбента до начала проскока СО с конца для выпуска продукта слоя адсорбента;
2
2
2
с) одновременно нагревают слой адсорбента до второй температуры, которая выше первой температуры, и пропускают продувочный газ, по существу, свободный от СО, через слой адсорбента с обеспечением снижения давления в слое адсорбента до второго давления и десорбции, по меньшей мере, части СО из слоя адсорбента, и выводят, по меньшей мере, часть СО.
2
50. Способ адсорбции со сдвигом температуры для отделения СО от исходной смеси газов, при этом, способ включает стадии, на которых
2
а) исходную смесь газов, содержащую СО, подвергают обработке на стадии адсорбции посредством введения исходной смеси газов с конца для впуска сырья слоя адсорбента, при этом, слой адсорбента включает
конец для впуска сырья и конец для выпуска продукта; и
2
адсорбирующий материал, выполненный с возможностью избирательной адсорбции СО, при этом, адсорбирующий материал включает цеолит с каркасной структурой, выбранной из группы, состоящей из AFT AFX, CAS, EMT, IRR, IRY, ITT, KFI, MWW, PAU, RWY, SFF, STF, TSC, UFI, VFI и их сочетаний, имеющий:
(а) отношение Si/Al от около 1 до около 20 и
(b) концентрацию катиона калия от около 0% до около 50%;
2
2
при этом, слой адсорбента функционирует при первом давлении и первой температуре, при этом, по меньшей мере, часть СО из исходной смеси газов адсорбируют слоем адсорбента, и при этом, газообразный продукт, обедненный СО, отводят с конца для выпуска продукта слоя адсорбента;
2
b) прекращают введение исходной смеси газов в слой адсорбента до начала проскока СО с конца для выпуска продукта слоя адсорбента;
2
2
с) нагревают слой адсорбента до второй температуры, которая выше первой температуры, с обеспечением десорбции, по меньшей мере, части СО из слоя адсорбента, и выводят, по меньшей мере, часть СО из слоя адсорбента.
2
51. Способ по п. 50, в котором первая температура составляет от около -20°С до около 80°С, и первое давление таково, что парциальное давление СО составляет от около 0,5 бар до около 3 бар.
2
52. Способ по п. 50, в котором первая температура составляет от около 0°С до около 50°С, и первое давление таково, что парциальное давление СО составляет от около 0,5 бар до около 3 бар.
53. Способ по п. 50, в котором вторая температура составляет от около 150°С до около 250°С.
54. Способ по п. 50, в котором исходная смесь газов представляет собой поток природного газа.
3
3
55. Способ по п. 50, в котором адсорбирующий материал имеет рабочую емкость от около 5,0 ммоль/см до около 12,0 ммоль/см.
56. Способ по п. 50, в котором в слое адсорбента имеются открытые каналы потока, проходящие по всей его длине, по которым пропускают исходную смесь газов.
57. Способ по п. 50, в котором слой адсорбента представляет собой параллельный канальный контактор.
58. Способ по п. 50, в котором адсорбирующий материал представляет собой цеолит с каркасной структурой, выбранной из группы, состоящей из AFT AFX, CAS, EMT, IRR, IRY, ITT, KFI, MWW, PAU, RWY, SFF, STF, TSC, UFI, VFI и их сочетаний, характеризующийся
(а) отношением Si/Al от около 1 до около 10 и
(b) концентрацией катиона калия от около 0% до около 40%.
59. Способ по п. 50, в котором адсорбирующий материал представляет собой цеолит с каркасной структурой, выбранной из группы, состоящей из AFT AFX, KFI, PAU, TSC, UFI и их сочетаний, характеризующийся
(а) отношением Si/Al от около 1 до около 10 и
(b) концентрацией катиона калия от около 0% до около 40%.
2
60. Способ адсорбции со сдвигом температуры для отделения СО от исходной смеси газов, при этом, способ включает стадии, на которых
2
а) исходную смесь газов, содержащую СО, подвергают обработке на стадии адсорбции посредством введения исходной смеси газов с конца для впуска сырья слоя адсорбента, при этом, слой адсорбента включает
конец для впуска сырья и конец для выпуска продукта; и
2
адсорбирующий материал, выполненный с возможностью избирательной адсорбции СО, при этом, адсорбирующий материал включает один или более материалов из следующих:
(i) цеолит с каркасной структурой, выбранной из группы, состоящей из CHA, FAU, RHO и их сочетаний, имеющий:
(а) отношение Si/Al от около 1 до около 20 и
(b) концентрацию катиона калия от около 0% до около 40%; или
(ii) цеолит с каркасной структурой LTA, имеющий:
(а) отношение Si/Al от около 1 до около 20 и
(b) концентрацию катиона калия от около 5% до около 40%;
2
2
при этом, слой адсорбента функционирует при первом давлении и первой температуре, при этом, по меньшей мере, часть СО из исходной смеси газов адсорбируют слоем адсорбента, и при этом, газообразный продукт, обедненный СО, отводят с конца для выпуска продукта слоя адсорбента;
2
b) прекращают введение исходной смеси газов в слой адсорбента до начала проскока СО с конца для выпуска продукта слоя адсорбента;
2
2
с) нагревают слой адсорбента до второй температуры, которая выше первой температуры, с обеспечением десорбции, по меньшей мере, части СО из слоя адсорбента, и выводят, по меньшей мере, часть СО из слоя адсорбента.